(57)【要約】  生体スキャフォールドを、種々のゲル化系のゲル成分の混合物から形成させることができる。例えば、生体スキャフォールドは、少なくとも２種の異なる２成分ゲル化系の少なくとも２種の異なる成分を混合して第１の混合物を調製し且つ少なくとも２種の異なる２成分ゲル化系の少なくとも２種の異なる成分(第１混合物を構成する成分以外の)を混合して第２の混合物を調製することによって形成させることができる。細胞タイプまたは成長因子のような治療薬を、第１混合物または第２混合物のいずれかに添加することができる。ある実施態様においては、治療薬は、いずれの混合物にも添加しない。第１混合物を第２混合物と同時に注入して、梗塞領域内にその治療のための生体スキャフォールドを形成させることができる。【特許請求の範囲】
【請求項１】
下記を含むことを特徴とする組成物：
第１の２成分ゲル系の第１成分および第２の２成分ゲル系の第１成分を含む第１混合物；および、
第１の２成分ゲル系の第２成分および任意に、第２の２成分ゲル系の第２成分を含む第２混合物。
【請求項２】
前記第１混合物または第２混合物の１つ中に懸濁させた少なくとも１種の細胞タイプをさらに含む、請求項１記載の組成物。
【請求項３】
前記細胞タイプが、局在性心臓前駆細胞、間葉幹細胞、骨髄由来単核細胞、脂肪幹細胞、胚幹細胞、臍帯血由来幹細胞、平滑筋細胞および骨格筋芽細胞からなる群から選ばれる、請求項２記載の組成物。
【請求項４】
少なくとも１種の成長因子を前記第１混合物または第２混合物中の１つにさらに含む、請求項１記載の組成物。
【請求項５】
前記成長因子が、血管内皮成長因子、線維芽細胞成長因子、Del 1、低酸素誘導因子、単球走化性タンパク質、ニコチン、血小板由来成長因子、インスリン様成長因子1、形質転換成長因子、肝細胞成長因子、エストロゲン類、ホリスタチン、プロリフェリン、プロスタグランジンE1およびE2、腫瘍壊死因子、インターロイキン8、造血成長因子、エリスロポイエチン、顆粒球コロニー刺激因子および血小板由来内皮成長因子からなる群から選ばれる、請求項４記載の組成物。
【請求項６】
前記第１の２ゲル成分系の第１成分が、アルギネート-コラーゲン、アルギネート-ラミニン、アルギネート-エラスチン、アルギネート-コラーゲン-ラミニン、アルギネート-ヒアルロン酸、アルギネートおよび自己集合性ペプチドの１つである、請求項１記載の組成物。
【請求項７】
前記第２の２成分ゲル系の第１成分が、フィブリノーゲン、フィブリノーゲン誘導体、フィブリノーゲン接合体、ヒアルロン酸ナトリウムおよび自己集合性ペプチドの１つである、請求項１記載の組成物。
【請求項８】
前記第１の２成分ゲル系の第２成分が、塩化ナトリウム、塩化カルシウム、塩化バリウム、塩化ストロンチウムおよびスクロースの１つである、請求項１記載の組成物。
【請求項９】
前記第２の２成分ゲル系の第２成分が、塩化ナトリウム、塩化カルシウム、塩化バリウム、塩化ストロンチウム、トロンビンおよびスクロースの１つである、請求項１記載の組成物。
【請求項１０】
前記第１の２成分ゲル系の第１成分と前記第２の２成分ゲル系の第２成分とを、1対1比で混合する、請求項１記載の組成物。
【請求項１１】
(a) 前記第１の２成分ゲル系の第１成分がアルギネート-コラーゲン溶液であり、前記第２の２成分ゲル系の第１成分がフィブリノーゲン溶液であり；(b) 前記第１の２成分ゲル系の第２成分がトロンビン溶液であり、前記第２の２成分ゲル系の第２成分が2.0％(質量/容量)の塩化カルシウム溶液である、請求項１記載の組成物。
【請求項１２】
前記第１混合物または第２混合物の１つ中に懸濁させたヒト間葉幹細胞をさらに含む、請求項１１記載の組成物。
【請求項１３】
アルギネート-コラーゲンの濃度が、0.5％(質量/容量)〜1.0％(質量/容量)の範囲内である、請求項１１記載の組成物。
【請求項１４】
フィブリノーゲンの濃度が、5.0％(質量/容量)〜7.0％(質量/容量)の範囲内である、請求項１１記載の組成物。
【請求項１５】
トロンビンの濃度が、9.5％(質量/容量)〜10.0％(質量/容量)の範囲内である、請求項１１記載の組成物。
【請求項１６】
アルギネート-コラーゲンとフィブリノーゲンを、1対1比で混合する、請求項１１記載の組成物。
【請求項１７】
トロンビンと塩化カルシウムを、1対1比で混合する、請求項１１記載の組成物。
【請求項１８】
(a) 前記第１の２成分ゲルの第１成分がアルギネート-コラーゲンまたはフィブリノーゲンの１つであり、前記第２の２成分ゲルの第１成分が自己集合性ペプチドであり；(b) 前記第１の２成分ゲルの第２成分がトロンビンであり、前記第２の２成分ゲルの第２成分が2.0％(質量/容量)の塩化カルシウムである、請求項１記載の組成物。
【請求項１９】
前記自己集合性ペプチドと組合せた血小板由来成長因子をさらに含む、請求項１８記載の組成物。
【請求項２０】
前記自己集合性ペプチドが、RAD 16-II、MAX-1およびEAK 16-IIからなる群から選ばれる、請求項１８記載の組成物。
【請求項２１】
下記の工程を含むことを特徴とする方法：
第１の２成分ゲル系の第１成分を第２の２成分ゲル系の第１成分と混合して第１混合物を調製する工程；
第１の２成分ゲル系の第２成分を第２の２成分ゲル系の第２成分と混合して第２混合物を調製する工程；および、
治療薬を前記第１混合物および第２混合物の１つに添加する工程。
【請求項２２】
前記第１混合物と第２混合物を心筋梗塞後領域に同時に伝達する工程をさらに含む、請求項２１記載の方法。
【請求項２３】
前記治療薬が、局在性心臓前駆細胞、間葉幹細胞、骨髄由来単核細胞、脂肪幹細胞、胚幹細胞、臍帯血由来幹細胞、平滑筋細胞および骨格筋芽細胞からなる群から選ばれる細胞タイプである、請求項２１記載の方法。
【請求項２４】
前記治療薬が、血管内皮成長因子、線維芽細胞成長因子、Del 1、低酸素誘導因子、単球走化性タンパク質、ニコチン、血小板由来成長因子、インスリン様成長因子1、形質転換成長因子、肝細胞成長因子、エストロゲン類、ホリスタチン、プロリフェリン、プロスタグランジンE1およびE2、腫瘍壊死因子、インターロイキン8、造血成長因子、エリスロポイエチン、顆粒球コロニー刺激因子および血小板由来内皮成長因子からなる群から選ばれる、請求項２１記載の方法。
【請求項２５】
前記第１の２ゲル成分系の第１成分が、アルギネート-コラーゲン、アルギネート-ラミニン、アルギネート-エラスチン、アルギネート-コラーゲン-ラミニン、アルギネート-ヒアルロン酸、アルギネートおよび自己集合性ペプチドの１つである、請求項２１記載の方法。
【請求項２６】
前記第２の２成分ゲル系の第１成分が、フィブリノーゲン、フィブリノーゲン誘導体、フィブリノーゲン接合体、ヒアルロン酸ナトリウムおよび自己集合性ペプチドの１つである、請求項２１記載の方法。
【請求項２７】
前記第１の２成分ゲル系の第２成分が、塩化ナトリウム、塩化カルシウム、塩化バリウム、塩化ストロンチウムおよびスクロースの１つである、請求項２１記載の方法。
【請求項２８】
前記第２の２成分ゲル系の第２成分が、塩化ナトリウム、塩化カルシウム、塩化バリウム、塩化ストロンチウム、トロンビンおよびスクロースの１つである、請求項２１記載の方法。
【請求項２９】
前記第１の２成分ゲル系の第１成分と前記第２の２成分ゲル系の第２成分とを、1対1比で混合する、請求項２１記載の方法。
【請求項３０】
(a) 前記第１の２成分ゲル系の第１成分がアルギネート-コラーゲン溶液であり、前記第２の２成分ゲル系の第１成分がフィブリノーゲン溶液であり；(b) 前記第１の２成分ゲル系の第２成分がトロンビン溶液であり、前記第２の２成分ゲル系の第２成分が2.0％(質量/容量)の塩化カルシウム溶液である、請求項２１記載の方法。
【請求項３１】
前記第１混合物または第２混合物の１つ中に懸濁させたヒト間葉幹細胞をさらに含む、請求項３０記載の方法。
【請求項３２】
アルギネート-コラーゲンの濃度が、0.5％(質量/容量)〜1.0％(質量/容量)の範囲内である、請求項３０記載の方法。
【請求項３３】
フィブリノーゲンの濃度が、5.0％(質量/容量)〜7.0％(質量/容量)の範囲内である、請求項３０記載の方法。
【請求項３４】
トロンビンの濃度が、9.5％(質量/容量)〜10.0％(質量/容量)の範囲内である、請求項３０記載の方法。
【請求項３５】
アルギネート-コラーゲンとフィブリノーゲンを、1対1比で混合する、請求項３０記載の方法。
【請求項３６】
トロンビンと塩化カルシウムを、1対1比で混合する、請求項３０記載の方法。
【請求項３７】
(a) 前記第１の２成分ゲルの第１成分がアルギネート-コラーゲンまたはフィブリノーゲンの１つであり、前記第２の２成分ゲルの第１成分が自己集合性ペプチドであり；(b) 前記第１の２成分ゲルの第２成分がトロンビンであり、前記第２の２成分ゲルの第２成分が2.0％(質量/容量)の塩化カルシウムである、請求項２１記載の方法。
【請求項３８】
前記第１混合物および第２混合物の１つ中に前記自己集合性ペプチドと組合せた血小板由来成長因子をさらに含む、請求項３７記載の方法。
【請求項３９】
前記自己集合性ペプチドが、RAD 16-II、MAX-1およびEAK 16-IIからなる群から選ばれる、請求項３７記載の方法。
【請求項４０】
前記第１混合物と第２混合物を、二重孔伝達装置により伝達する、請求項２２記載の方法。
【請求項４１】
前記第１混合物と第２混合物を、(a) 二重孔カテーテルを使用しての経皮もしくは内視鏡または(b) 二重孔シリンジを使用しての開胸手法の１つのよって伝達する、請求項２２記載の方法。
【発明の詳細な説明】
【技術分野】
【０００１】
心筋梗塞後の処置および組成物。
【背景技術】
【０００２】
虚血性心臓疾患は、心筋血流と心筋の代謝要求間の不均衡に典型的に由来する。増進性冠状動脈閉塞による進行性アテローム性動脈硬化症は、冠血流量の低下をもたらす。“アテローム性動脈硬化症”は、平滑筋細胞およびマクロファージのような細胞、脂肪物質、コレステロール、細胞老廃物、カルシウム並びにフィブリンが身体血管の内壁内に蓄積する動脈硬化症の１つのタイプである。“動脈硬化”とは、動脈の肥厚および硬化を称する。血流は、潅流低下、血管けいれんまたは血栓症に至る循環の変化のようなさらなる事象によってさらに減少する。
心筋梗塞(MI)は、多くの場合酸素および他の栄養素の供給の突発的欠乏に由来する心臓疾患の１つの形態である。血液供給の欠如は、心筋の特定部分に養分を与える冠状動脈(または心臓に養分供給する他の動脈のどれか)の閉塞の結果である。この事象の原因は、一般に、冠状血管の動脈硬化に帰する。
以前には、MIは、例えば、95％から100％まで、閉塞の遅い進行に起因するものと信じられていた。しかしながら、MIは、例えば、動脈内で血液凝固をもたらすコレステロールプラークの破壊が存在する微細な閉塞の結果でもあり得る。従って、血流は遮断され、下流の細胞損傷が生じる。この損傷は、残りの筋肉が十分量の血液を送り出すのに十分に強いにしても、致死的であり得る不規則なリズムを生じ得る。心臓組織に対するこの発作の結果として、瘢痕組織が自然に生じる傾向を有する。
【０００３】
閉塞動脈を再開放するための、機械的および治療薬適用手法のような種々の手法が知られている。機械的手法の例としては、ステント植込み術によるバルーン血管形成があり、一方、治療薬適用法の例としては、ウロキナーゼのような血栓溶解剤の投与がある。しかしながら、そのような手法は、心臓に対する実際の組織損傷を治療するものではない。ACEインヒビターおよびベータブロッカーのような他の全身薬は、MI後の心臓負荷を低減するのに有効であり得るが、重度MIを発症する集団の有意の割合が、最終的には、心不全を発症する。
心不全に進行する重要な要素は、左心室内で不均質な応力と歪み分布をもたらす梗塞領域と健常組織間での不整合な機械力による心臓のリモデリングである。MIが一旦生じると、心臓のリモデリングが始まる。リモデリング事象の主たる要素としては、筋細胞死、浮腫および炎症；その後の、線維芽細胞浸潤およびコラーゲン付着；最終的には、細胞外マトリックス(ECM)付着による瘢痕形成がある。瘢痕の主要因は、非収縮性であり且つ脈動毎に心臓に歪みを引起すコラーゲンである。非収縮性は、低駆出率(EF)および局所壁運動不能または障害(akinetic or diskinetic local wall motion)において見られるように、貧弱な心臓性能を生じる。低EFは、心室内で高い残留血量をもたらし、さらなる壁ストレスの原因となり、瘢痕拡大および薄層化による最終的な梗塞拡大並びに境界域細胞アポトーシスに至る。さらに、遠隔領域が収縮送出しを損なう高めのストレスの結果として肥厚化し、一方、梗塞領域は、成人の成熟筋細胞は再生されないので、有意の薄層化を示す。筋細胞損減は、最終的に心筋症の進行に至り得る壁薄層化および室拡張の主要病因的因子である。他の領域においては、遠隔領域が、左心室の全体的拡張を生じる肥大化(肥厚)を示す。これは、リモデリングカスケードの最終結果である。また、これらの変化は、血圧上昇並びに収縮および拡張性能の悪化をもたらす生理的変化とも相関している。
【発明の概要】
【０００４】
生体スキャフォールドは、種々のゲル化系のゲル成分混合物から形成させることができる。ある実施態様においては、生体スキャフォールドは、少なくとも２種の異なる２成分ゲル化系の少なくとも２種の異なる成分(混合時にはゲル化しない)を混合して第１の混合物を調製し且つ少なくとも２種の異なる２成分ゲル化系の少なくとも２種の異なる成分(第１混合物を構成する成分以外で且つ混合時にはゲル化しない)を混合して第２の混合物を調製することによって形成させることができる。細胞タイプまたは成長因子のような治療薬を、第１混合物または第２混合物のいずれかに添加することができる。その後、第１混合物を第２混合物と同時に注入して、梗塞領域内にその治療のための生体スキャフォールドを形成させることができる。第１混合物と第２混合物は、限定するものではないが、二本シリンジ、二本針左心室注入装置、二本針経血管壁注入装置等を含み得る二重管腔伝達装置によって同時注入することができる。
ある実施態様においては、生体スキャフォールドは、少なくとも２種の異なるゲル化成分(混合時にはゲル化しない)を混合して第１の混合物を調製することによって形成させることができる。細胞タイプまたは成長因子のような治療薬を、第１混合物に添加することができる。その後、第１混合物を第２のゲル化成分と同時に注入して、梗塞領域上または内にその治療のための生体スキャフォールドを形成させることができる。第１混合物と上記ゲル化成分は、限定するものではないが、二本シリンジ、二本針左心室注入装置、二本針経血管壁注入装置等を含み得る二重管腔伝達装置によって同時注入することができる。
【図面の簡単な説明】
【０００５】
【図１Ａ】動脈内でのプラークの蓄積が一旦梗塞発症を誘発させたときの心臓損傷の進行を例示している。
【図１Ｂ】動脈内でのプラークの蓄積が一旦梗塞発症を誘発させたときの心臓損傷の進行を例示している。
【図２】二重穿孔伝達装置の１つの実施態様を示す。
【図３Ａ】二重穿孔伝達装置の別の実施態様を示す。
【図３Ｂ】二重穿孔伝達装置の別の実施態様を示す。
【図４Ａ】二重穿孔伝達装置の第２の別の実施態様を示す。
【図４Ｂ】二重穿孔伝達装置の第２の別の実施態様を示す。
【図４Ｃ】二重穿孔伝達装置の第２の別の実施態様を示す。
【発明を実施するための形態】
【０００６】
図１A〜１Bは、プラークの蓄積が一旦梗塞発症を誘発させたときの心臓損傷の進行を例示している。図１Aは、閉塞および血流制限が、例えば、血栓または塞栓により生じ得る部位１０を示している。図１Bは、血液により心臓の内部領域左側に担持される酸素および栄養素流の欠乏に由来し得る左心室に対する結果としての損傷領域２０を示している。損傷領域２０は、おそらくは、リモデリング、最終的には瘢痕形成に達しており、機能していない領域を生じている。
２成分から形成され左心室に現場適用した生体スキャフォールドは、心筋梗塞後組織損傷を処置するのに使用することができる。“生体スキャフォールド”および“２成分ゲル化系”および“ゲル化系”は、以下互換的に使用する。２成分ゲル化系の例としては、限定するものではないが、アルギネート構築物系、フィブリン糊およびフィブリン糊様系、自己集合性ペプチド、並びにこれらの組合せがある。該２成分ゲル化系の各成分は、二重管腔伝達装置によって梗塞領域に同時注入し得る。二重管腔伝達装置の例としては、限定するものではないが、二本シリンジ、２本針左心室注入装置、２本針経血管壁注入装置等がある。
ある実施態様においては、少なくとも１種の細胞タイプを、上記２成分ゲル化系の少なくとも１種と一緒に梗塞領域に同時注入し得る。ある実施態様においては、上記細胞は、上記各２成分を梗塞領域に同時注入する前に、上記２成分ゲル化系の少なくとも１成分と混合し得る。細胞タイプの例としては、限定するものではないが、局在性心臓前駆細胞、間葉幹細胞、骨髄由来単核細胞、脂肪幹細胞、胚幹細胞、臍帯血由来幹細胞、平滑筋細胞又は骨格筋芽細胞がある。
【０００７】
ある種の用途においては、上記２成分ゲル化系は、フィブリン糊を含む。フィブリン糊は、２つの主要成分、即ち、フィブリノーゲンとトロンビンからなる。フィブリノーゲンは、その内生状態においては、約340キロダルトン(kDa)の血漿糖タンパク質である。フィブリノーゲンは、6本の対ポリペプチド鎖、即ち、アルファ、ベータおよびガンマ鎖からなる対称形ダイマーである。アルファおよびベータ鎖上には、小ペプチド配列、いわゆるフィブリノーゲンがそれ自体によってポリマーを自然形成するのを阻止するフィブリノペプチドが存在する。ある実施態様においては、フィブリノーゲンをタンパク質によって変性する。トロンビンは、凝固タンパク質である。等量で混合したとき、トロンビンは、フィブリノーゲンを、酵素作用により、トロンビン濃度によって決まる速度でフィブリンに転換させる。その結果は、梗塞領域で混合したときゲル化する生体適合性ゲルである。フィブリン糊は、約5〜約60秒でゲル化を受け得る。フィブリン糊様系の例としては、限定するものではないが、Tisseel（商標）(Baxter社)、Beriplast P（商標）(Aventis Behring社)、Biocol（登録商標）(LFB社、フランス)、Crosseal（商標）(Omrix Biopharmaceuticals社)、Hemaseel HMN（登録商標） (Haemacure社)、Bolheal (Kaketsuken Pharma、日本)およびCoStasis（登録商標） (Angiotech Pharmaceuticals社)がある。
【０００８】
ある種の用途においては、上記２成分ゲル化系は、自己集合性ペプチドを含む。自己集合性ペプチドは、一般に、交互の疎水性および親水性アミノ酸鎖の繰返し配列を含む。親水性アミノ酸は、一般に電荷担持性であり、アニオン性、カチオン性または双方であり得る。カチオン性アミノ酸の例は、リシンおよびアルギニンである。アニオン性アミノ酸の例は、アスパラギン酸およびグルタミン酸である。疎水性アミノ酸の例は、アラニン、バリン、ロイシン、イソロイシンまたはフェニルアラニンである。自己集合性ペプチドは、長さで8〜40個のアミノ酸の範囲であり得、生理的pHおよびオスモル濃度の条件下においてナノ寸法繊維に集合し得る。十分な濃度および時間経過においては、これらの繊維は、巨視的にはゲルとして見える相互連結した構造に集合し得る。自己集合性ペプチドは、典型的には、数分から数時間でゲル化に達する。自己集合性ペプチドの例としては、限定するものではないが、以下のものがある：AcN-RARADADARARADADA-CNH2 (RAD 16-II) (式中、Rはアルギニンであり、Aはアラニンであり、Dはアスパラギン酸であり、Acは、アセチル化を示す)；VKVKVKVKV-PP-TKVKVKVKV-NH2 (MAX-1) (式中、Vはバリンであり、Kはリシンであり、Pはプロリンである)；およびAcN-AEAEAKAKAEAEAKAK-CNH2 (式中、Aはアラニンであり、Kはリジンであり、Eはグルタミン酸である) (EAK16-II)。自己集合性ペプチドは、細胞接着、細胞移動および増殖によって示されるように、良好な細胞適合性を示す。
【０００９】
ある種の用途においては、上記２成分ゲル化系は、アルギネート構築物系である。１つの成分は、アルギネートとタンパク質成分を含み得るアルギネート接合体(またはアルギネート単独)であり得る。第２成分は、塩であり得る。アルギネート接合体の例としては、限定するものではないが、アルギネート-コラーゲン、アルギネート-ラミニン、アルギネート-エラスチン、アルギネート-コラーゲン-ラミニン、およびアルギネート-ヒアルロン酸があり、これらにおいて、コラーゲン、ラミニン、エラスチン、コラーゲン-ラミニンまたはヒアルロン酸は、アルギネートに共有結合している(或いは結合していない)。アルギネート構築物をゲル化させるのに使用し得る塩の例としては、限定するものではないが、塩化カルシウム(CaCl2)、塩化バリウム(BaCl2)または塩化ストロンチウム(SrCl2)がある。
１つの実施態様においては、アルギネート構築物は、アルギネート-ゼラチンである。ゼラチンの分子量は、おおよそ5kDa〜100kDaの範囲内にあり得る。比較的低分子量のゼラチンが、低分子量の方が高めの分子量のヒドロゲルよりも可溶性であり且つ低粘度を有する点で、加工上の利点を提供する。ゼラチンのもう１つの利点は、ゼラチンが分子当り1〜4個のRGD(アルギネート-グリシン-アスパラギン酸ペプチド配列)部位を含有することである。RGDは、一般的な細胞接着リガンドであり、生体スキャフォールドを形成させる梗塞領域内での細胞の保持性を増強するであろう。RGD部位によって保持された細胞は、生体スキャフォールド成分と一緒に同時注入された或いは系の成分の全体に亘って分散させた細胞であり得る。
【００１０】
ゼラチンは、ブタゼラチンまたは組換えヒトゼラチンであり得る。ブタゼラチンは、ブタの皮膚から抽出した加水分解タイプ１コラーゲンである。１つの実施態様においては、ブタゼラチンの分子量は、約20kDaである。ヒトゼラチンは、ヒト遺伝子物質を使用して細菌によって産生させる。ヒト組換えゼラチンは、ブタゼラチンと等価であるが、ヒト対象者の梗塞領域に注入したときの免疫応答の可能性を低減させ得る。
アルギネートは、海草に由来する線状多糖類であり、交互のブロックおよび交互の個々の残基の双方内に存在するマンヌロン酸(M)およびグルロン酸(G)を含有する。アルギネートは細胞保持のためのRGD基を有していないので、アルギネートのカルボキシル基のいくつかを有用な細胞接着リガンド、例えば、コラーゲン、ラミニン、エラスチンおよびECMマトリックスの他のペプチドフラグメントをグラフトさせる部位として使用して、アルギネート接合体を形成させることは可能である。
アルギネート-ゼラチン接合体は、限定するものではないがRGD部位と免疫適合性とのようなアルギネートの特性とゼラチンの特性を併せ持つので、有益である。アルギネートの特性としては、迅速でほぼ即時のゲル化および炎症刺激作用がある。アルギネート-ゼラチン接合体は、約1％〜30％、とりわけ約10％〜20％のゼラチン(ブタまたはヒト組換えのいずれか)と約80％〜90％のアルギネートから調製し得る。比較的低割合のアルギネート-ゼラチン接合体を使用して、純粋アルギネートと組合せたときのゲル化能力を保持する；何故ならば、ゲル化を起すアルギネートのカルボキシル基をアルギネート-ゼラチン接合体中にしっかり結合させ得るからである。
【００１１】
２成分ゲル化系は、限定するものではないが、孔サイズ、貯蔵弾性率およびゲル化時間のような互いに対して異なる特性を示す。上記ゲル化系は、奮い媒体として挙動し、従って、小孔を含む。“孔サイズ”は、ゲル内の小さい空腔を説明する。“貯蔵弾性率”は、ゲル化時の材料の強度または剛性を説明する。貯蔵弾性率は、流量計測器により測定し得る。“ゲル化時間”は、ゲル化速度を説明する。アルギネート構築物は、約1秒以内でゲル化し得、一方、フィブリン糊は、約5秒〜約60秒でゲル化し得る。自己集合性ペプチドは、典型的には数分〜数時間でゲル化する。
細胞を上記２成分ゲル化系と同時注入するかまたは上記２つの成分と混合する前に１つの成分と混合する実施態様においては、上記ゲル化系は、細胞に関連する互いに対して異なる特性を示し得る。そのような特性としては、限定するものではないが、細胞形態、細胞生存性、カプセル化効率および/または細胞濃度がある。“形態”とは、細胞の物理的構造を称する。hMSCの場合、その自然形態は、平坦化したスピンドル状形態である。“細胞生存性”は、細胞がゲル注入後において生きたままでいる時間量である。“カプセル化効率”は、ゲル内に内包される懸濁液中の初期細胞数の割合を称する。“細胞濃度”は、形成されたゲルの容量で割ったカプセル化効率である。
カプセル化効率に影響を与える特性は、上記２つの成分の粘度(η)の違いである。ゲル化系の２つの成分間の粘度差が大きい場合、カプセル化効率は、細胞が高粘度成分中に存在するときのみ高い。しかしながら、各個々の成分の粘度をゲル化速度に影響を及ぼすことなく低下させた場合、カプセル化効率は、劇的に上昇する。カテーテル系伝達方式においては、低粘度成分は、成功裏の伝達のためには極めて有効である。２つの成分(伝達前では溶液中に存在する)の成功裏の適用は、個々の成分の低粘度に依存し得る。
【００１２】
変性ゲル化系
ある実施態様においては、生体スキャフォールドは、異なるゲル化系のゲル成分の混合物から形成させることができる。例えば、生体スキャフォールドは、少なくとも２種の異なる２成分ゲル化系の少なくとも２種の異なる成分(標準のカテーテルラボ(cath lab)処理条件下での混合時にはゲル化しない)を混合して第１の混合物を調製し且つ少なくとも２種の異なる２成分ゲル化系の少なくとも２種の異なる成分(第１混合物を構成する成分以外で且つ標準のカテーテルラボ処理条件下での混合時にはゲル化しない)を混合して第２の混合物を調製することによって形成させることができる。“ゲル”とは、２つの異なる成分または２つの異なる混合物を混合したときの液体から固体への相変化を称する。細胞タイプまたは成長因子のような治療薬を、第１混合物または第２混合物のいずれかに添加し得る。その後、第１混合物を第２混合物と同時注入して梗塞領域内にその治療のための生体スキャフォールドを形成させることができる。ある実施態様においては、生体スキャフォールドは、少なくとも２種の異なるゲル化成分(標準のカテーテルラボ処理条件下での混合時にはゲル化しない)を混合して第１の混合物を調製することによって形成させ得る。細胞タイプまたは成長因子のような治療薬を、上記第１混合物に添加することができる。その後、第１混合物をゲル化成分と同時注入して梗塞領域上にその治療のための生体スキャフォールドを形成させることができる。ある実施態様においては、治療薬は、第１混合物またはゲル化成分と、治療薬を第１混合物またはゲル化成分中に最初に相互分散させることなしに同時注入させてもよい。
【００１３】
ある実施態様においては、アルギネート構築物系は、第１成分としてのアルギネート-ゼラチン溶液および第２成分としての塩化カルシウム溶液を含み得る。ある実施態様においては、ヒト間葉幹細胞(hMSC)をゲル化系の１つの成分中に懸濁させる。hMSCは、自己再生並びに骨、軟骨、筋肉、腱および脂肪への分化の双方の能力を有するものと考えられている。また、hMSCは、メセンゲネシス(mesengenesis)と称する段階的成熟過程により、種々の成熟細胞タイプも生じさせる。hMSCの自然形態は、細長で且つスピンドル形状である。ゼラチンは、細胞接着、即ち、hMSC接着のためのRGD部位を提供する。アルギネート構築物系は、急速なゲル化速度を示す。混合したとき、アルギネート-ゼラチンと塩化カルシウムは、ゲル化して１秒未満で生体スキャフォールドを形成する。得られるゲルは、約1キロパスカルの貯蔵弾性率を有する。適用においては、細胞生存性は、少なくとも12日間までが観察されている。カプセル化効率は、ほぼ99％である。しかしながら、アルギネート構築物系の小孔サイズは、約2nm〜約500nmであり、hMSC細胞の丸型形態により経時的に観察したとき、低い細胞拡散性をもたらしている。“細胞拡散性”とは、自然発生の細胞形態を称する。アルギネート構築物系の利点としては、限定するものではないが、損傷心筋の前向きのリモデリングをもたらす増強された免疫応答(制御された異物応答)およびその小孔サイズによって隠蔽されている免疫保護性、この増強された免疫応答から封入された細胞(宿主免疫応答から保護された)、瞬時のゲル化速度、注入するときのニードルへの実質的または完全な非付着性、並びに長期の細胞生存性がある。さらにまた、アルギネート構築物系は、ゆっくり分解する(生体内で少なくとも8週間)。
【００１４】
フィブリン糊は、第１成分としてのフィブリノーゲン(タンパク質成分によって修飾したまたは修飾していない)および第２成分としてのトロンビンを含み得る。ある実施態様においては、ヒト間葉幹細胞(hMSC)を上記ゲル化系の１つの成分中に懸濁させる。フィブリン糊系は、迅速なゲル化速度を示すが、アルギネート構築物系ほどには速くない。混合したとき、フィブリノーゲンとトロンビンは、約5秒〜約10秒でゲル化して生体スキャフォールドを形成する。得られるゲルは、アルギネート構築物系の貯蔵弾性率よりも高い約3キロパスカルの貯蔵弾性率を有する。高い貯蔵弾性率は、梗塞領域での機械的強化性を改善し得る。適用においては、細胞生存性は、少なくとも12日間までが観察されている。フィブリン糊系の孔サイズは、約1.5ミクロン〜約2.5ミクロンであり、hMSC細胞の高い細胞拡散性をもたらし得る。即ち、hMSC細胞は、アルギネート構築物系単独において観察される形態と比較したとき、その内生状態に対してより自然である細長で且つ星状の形態を有することを観察している。フィブリン糊の利点は、限定するものではないが、材料強度、血管形成の促進、良好な細胞適合性(細胞増殖との適合性)、良好な細胞形態性およびフィブリノーゲン中での高細胞増殖性がある。
【００１５】
下記は、アルギネート構築物系とフィブリン糊系の試験データと特性を比較している表である。
表１
2010510212.tif 000002
【００１６】
ある実施態様においては、生体スキャフォールドは、少なくとも２種のゲル化系の各成分を混合することにより形成させる。例えば、第１の２成分ゲルの第１成分と第２の２成分ゲルの第１成分とを混合して第１混合物を調製し得る。第１の２成分ゲルの第２成分と第２の２成分ゲルの第２成分とを混合して第２混合物を調製し得る。細胞は、第１混合物または第２混合物のいずれか中に懸濁させ得る。２つの混合物を混合したとき、両ゲル化系の少なくとも幾つかの有利な特性を含む生体スキャフォールドを具現化し得る。ある実施態様においては、生体スキャフォールドは、少なくとも２種の異なるゲル化成分を混合して第１混合物を調製することによって形成させ得る。該第１混合物をゲル化塩と混合したとき、個々の成分の少なくとも幾つかの有利な特性を含む生体スキャフォールドを具現化し得る。多くの種々の組合せのゲル化成分を種々の比率で一緒に混合して、個々のゲル化系の種々の有利な特性を際立たせ得ることを認識すべきである。さらにまた、個々の成分の濃度は、単独であれまたは組合せであれ、粘度およびカプセル化効率のような生体スキャフォールドのある種の特性に影響を及ぼし得る。
【００１７】
アルギネート構築物系およびフィブリン糊
試験１
hMSCを、1％ アルギネート-コラーゲン溶液中に1.43×107細胞/mLで懸濁させた。200マイクロリットルの上記アルギネート-コラーゲン溶液を、40mMのCaCl2を含有する200マイクロリットルのトロンビン溶液と混合した。得られたゲルのカプセル化効率を、99.16±0.007%で計測した。カプセル化効率は、懸濁液中の初期細胞数と上清中に残存する細胞数の差を初期細胞数で割ったものとして計測し、百分率として表す。3日目において、細胞は、丸型の形態を示した。7日目および12日目において、細胞は、丸型の形態を示し続けていた。細胞を、Invitrogen社から入手し得る分子プローブLIVE/DEAD（登録商標）Assayにより分析した。懸濁液成分の粘度は、約33センチポイズ(cp)で測定した。
【００１８】
試験２
hMSCを、40mMのCaCl2を含有するトロンビン溶液中に2.12×107細胞/mLの濃度で懸濁させた。アルギネート-コラーゲンの1％溶液を、上記トロンビン溶液と1：1比(200μL：200μL)で混合した。得られたゲルのカプセル化効率を、26.47±5.5%で計測した。懸濁液成分の粘度は、約7cpで測定した。
【００１９】
試験３
修飾したフィブリノーゲンとトロンビンを含むフィブリン糊キットTisseel（商標）を、Baxter社から入手した。hMSCを、トロンビン溶液中に2.96×107細胞/mLの濃度で懸濁させた。細胞を含有する200マイクロリットルのトロンビン溶液を、フィブリノーゲン溶液と1：1比で混合した。得られたゲルのカプセル化効率を、93.71±3.48%で計測した。3日目において、細胞は、細長でスピンドル形状の形態を示した。7日目および12日目において、細胞は、同様な細長でスピンドル形状の形態を示し続けており、目視できたが、細胞増殖の定量的証拠は無かった。細胞を、Invitrogen社から入手し得る分子プローブLIVE/DEADR Assayにより分析した。懸濁液成分の粘度は、約7cpで測定した。
【００２０】
試験４
修飾したフィブリノーゲンとトロンビンを含むフィブリン糊キットTisseel（商標）を、Baxter社から入手した。フィブリノーゲンを、添付の使用説明書に指示されているようにして再構成し、さらに、その後、その元の濃度の半分に水で希釈した。hMSCを、再構成したそのままの濃度のトロンビン溶液中に2.96×107細胞/mLの濃度で懸濁させた。hMSCを含有する200マイクロリットルの上記トロンビン溶液を上記希釈フィブリノーゲン溶液と1：1比で混合した。得られたゲルのカプセル化効率を、98.07±1.6%で計測した。懸濁液成分の粘度は、約7cpで測定した。
【００２１】
試験５
修飾したフィブリノーゲンとトロンビンを含むフィブリン糊キットTisseel（商標）を、Baxter社から入手した。フィブリノーゲンを、指示されているようにして再構成し、さらに、その後、その元の濃度の半分に水で希釈した。hMSCを、上記希釈フィブリノーゲン溶液中に2.96×107細胞/mLの濃度で懸濁させた。hMSCを含有する200マイクロリットルの希釈フィブリノーゲン溶液を、トロンビン溶液と1：1比で混合した。得られたゲルのカプセル化効率を、97.12±1.73%で計測した。懸濁液成分の粘度は、約5cpで測定した。
【００２２】
試験６
修飾したフィブリノーゲンとトロンビンを含むフィブリン糊キットTisseel（商標）を、Baxter社から入手した。フィブリノーゲンを、添付の使用説明書に指示されているようにして再構成し、さらに、その後、その元の濃度の半分に水で希釈した。希釈フィブリノーゲン溶液を、0.5％アルギネート-コラーゲン溶液と1：1比で混合して第１混合物を調製した。hMSCを、トロンビン溶液(40mMのCaCl2を含有する)中に2.96×107細胞/mLの濃度で懸濁させた。200マイクロリットルの第１混合物を、上記トロンビンと1：1比で混合した。得られたゲルのカプセル化効率を、91.39±6.78%で計測した。懸濁液成分の粘度は、約7cpで測定した。
【００２３】
試験７
修飾したフィブリノーゲンとトロンビンを含むフィブリン糊キットTisseel（商標）を、Baxter社から入手した。フィブリノーゲンを、指示されているようにして再構成し、さらに、その後、その元の濃度の半分に水で希釈した。希釈フィブリノーゲン溶液を、0.5％アルギネート-コラーゲン溶液と1：1比で混合して第１混合物を調製した。hMSCを、第１混合物中に5.51×107細胞/mLの濃度で懸濁させた。第１混合物を、トロンビンと2％CaCl2溶液を含む第２混合物と1：1比で混合した。得られたゲルのカプセル化効率を、99.42±0.12%で計測した。懸濁液成分の粘度は、約6cpで測定した。
【００２４】
下記の表２は、アルギネート構築物系とフィブリン糊系の組合せの各種特性を示す試験データの結果を要約している。
表２
2010510212.tif 000003
【００２５】
１つの実施態様においては、生体スキャフォールドは、２種以上のゲル化系の各成分を混合することによって形成させることができる。例えば、(アルギネート構築物系の)アルギネート-ゼラチンを(フィブリン糊系の)フィブリノーゲンと1：1比で混合して第１混合物を調製することができる。(フィブリン糊系の)トロンビンは、第２混合物を調製するための40mMの塩化カルシウム(アルギネート構築物系をゲル化させるのに必要である)を既に含有している。試験６と７は、そのような組合せを示し得る。hMSCは、個々の成分にまたは第１混合物もしくは第２混合物に添加し得る。
試験３は、第１成分(アルギネート)または第２成分（トロンビン）のみを含む標準の２成分ゲル化系においては、hMSCを低粘度成分、即ち、トロンビン(η = 7.32±2.6)中に懸濁させた場合、カプセル化効率は、極めて低い(E = 26.47±5.5％)ことを例示している(即ち、アルギネート-コラーゲン)。しかしながら、これらの試験においては、他の成分の粘度は高く、２つの粘度間に広い不整合が存在すること、例えば、1％アルギネート-コラーゲンの粘度は33.2％＋2.3％であることに注目されたい。さらに、アルギネートは、他の系よりも速いゲル化速度を有する。しかしながら、試験６と７においては、hMSCを低粘度成分または混合物中に懸濁させた場合でさえも、得られるゲルは、高カプセル化効率を示していた。この結果は同様に低い他の成分の粘度に基づき且つ２つの成分間に大した粘度の不整合はなく、従って、良好な混合を可能にしているものと理論付けする。さらに、混合系はより遅くゲル化し、低粘度成分からゲルへの細胞拡散をより可能にする。従って、hMSCを懸濁させる個々の成分が低粘度を有する場合であっても(ゲル化前)、得られるゲルは、高カプセル化効率を依然として示し得ることが示されている(ゲル化後)。このことは、極めて有利である；何故ならば、低粘度は、例えば、そのような系が梗塞領域中への注入にあまり力を必要とせず、高い流量を達成し得ることから、カテーテル系伝達装置によるより成功裏の伝達をもたらし得るからである。さらに、低粘度溶液は、伝達装置の管腔内に残留物をあまり生じない。また、上記組合せは、hMSCが自然の形態状態、即ち、細長でスピンドル形状を得るのを可能にしながら、高カプセル化効率を与え得る。従って、そのような生体スキャフォールドは、２成分ゲル化系を含む個々の成分の少なくとも幾つかの有利な特性を含み得る。
【００２６】
もう１つの実施態様においては、生体スキャフォールドは、アルギネート-ゼラチンをヒアルロン酸ナトリウムと混合することによって形成し、塩化カルシウムによってゲル化させ得る。該ヒアルロン酸塩は、鎖の絡み合いによって固定され、CD44レセプターを担持する幹細胞、例えば、ヒト間葉幹細胞に対する結合リガンドを提供する。適切な調合物は、1％〜50％のヒアルロン酸ナトリウム(Genzyme Biosurgery社；マサチューセッツ州)0.05％〜1％溶液と混合した50％〜99％のアルギネート-ゼラチン0.5％〜1.0％溶液を含む。混合物は、等容量の0.5％〜1.5％塩化カルシウム二水和物を添加することによってゲル化させ得る。
もう１つの実施態様においては、生体スキャフォールドは、再構成凍結乾燥ペプチド(緩衝液による)をアルギネートと混合することによって形成し、塩化カルシウムによってゲル化させ得る。ペプチドの例としては、RAD 16-II、MAX-1およびEAK16-IIのような自己集合性ペプチドがある。これらのペプチドは、生理的またはそれ以上のオスモル濃度条件に中性pHにおいて暴露したときにゲル化する。しかしながら、ゲル化速度は、比較的遅く、数分から数時間の範囲である。これらのペプチドの単なるスキャフォールドとしての導入は、最良でも、その遅いゲル化に基づく挿入構造をもたらすであろう。アルギネートの添加は、迅速なゲル化速度を提供し、従って、上記ペプチドの組織中への散逸を阻止し得る。
【００２７】
ある実施態様においては、自己集合性ペプチド(SAP)成分を成長因子と混合して第１混合物を調製することができる。自己集合性ペプチドの例としては、RAD 16-II、MAX-1およびEAK16-IIがある。成長因子の例としては、限定するものではないが、血管内皮成長因子(VEGF)、線維芽細胞成長因子(FGF、例えば、ベータ-FGF)、Del 1、低酸素誘導因子(HIF 1-アルファ)、単球走化性タンパク質(MCP-1)、ニコチン、血小板由来成長因子(PDGF)、インスリン様成長因子1 (IGF-1)、形質転換成長因子(TGFアルファ)、肝細胞成長因子(HGF)、エストロゲン類、ホリスタチン、プロリフェリン、プロスタグランジンE1およびE2、腫瘍壊死因子(TNF-アルファ)、インターロイキン8、造血成長因子、エリスロポイエチン、顆粒球コロニー刺激因子(G-CSF)および血小板由来内皮成長因子(PD-ECGF)の各イソ型がある。該第１混合物は、アルギネート構築物系、フィブリン糊またはポリマー系あるいはこれらの任意の組合せのような２成分ゲル化系の成分と混合し得る。ある実施態様においては、ヒト間葉幹細胞を上記系に添加し得る。
【００２８】
１つの実施態様においては、自己集合性ペプチドはRAD 16-IIであり、成長因子はPDGFまたはその誘導体であり、混合して第１混合物を調製する。PDGFが心臓微小血管内皮細胞の心筋細胞との通信を介在することは証明されており、PDGFの適用により、損傷内皮PDGF調節血管形成を再生させ、梗塞領域内で虚血後新血管形成を増進させるものと予測している。RAD 16-IIと混合したとき、PDGFは、弱い分子相互作用によりRAD 16-IIに結合する。ある用途においては、PDGFは、梗塞領域に適用したときにRAD 16-IIと混合した場合、およそ14日間生存したままである。しかしながら、自己集合性ペプチドの遅い速度、即ち、数分間乃至数時間により、ペプチドが梗塞領域においてナノファイバー生体スキャフォールドを形成し得る前に、有意の漏出、逆流および散逸が生じるものと予測する。
ある実施態様においては、上記第１混合物(RAD 16-IIとPDGFを含む)は、フィブリン糊またはアルギネート構築物のいずれか１つの成分と混合し得る。フィブリン糊とアルギネート構築物双方の速い速度は、SAP-PDGF構築物の遅い速度と対抗し得る。従って、梗塞領域における漏出および散逸は、SAP-PDGF構築物をフィブリン糊またはアルギネート構築物のいずれか１つの成分と混合することによって低減し得るものと予測する。
【００２９】
伝達装置
ゲル化系の各変性または混合成分を伝達するのに使用し得る装置としては、限定するものではないが、２本針左心室注入装置、２本針経血管壁注入装置および２本シリンジがある。最低に侵襲性(即ち、経皮または内視鏡による)の注入装置の使用を可能にする方法としては、大腿動脈または剣状突起下(sub-xiphoid)による利用法がある。“剣状突起”または“剣状突起法”は、胸骨(breastboneまたはsternum)の下端に結合した先の尖った軟骨、即ち、胸骨の最小で最低の区域である。両方法は、当業者にとって既知である。
図２は、本発明の組成物を伝達するのに使用することのできる２本シリンジ装置の１つの実施態様を例示している。２本シリンジ４００は、互いに近接し且つ近接端部４５５、遠位端部４６０および中央領域４６５においてそれぞれプレート４４０、４４５および４５０によって連結させた第１バレル４１０と第２バレル４２０を含み得る。ある実施態様においては、バレル４１０と４２０は、３本よりも少ないプレートで連結し得る。各バレル４１０と４２０は、それぞれ、プランジャー４１５およびプランジャー４２５を含む。バレル４１０と４２０は、遠位端部において、それぞれ、物質を押出すためのニードル４３０および４３５として終端している。ある実施態様においては、バレル４１０と４２０は、物質を押出すためのカニューレ突起として終端し得る。バレル４１０と４２０は、互いに十分に近接近していて、各々それぞれのバレル内の物質を互いに混合して処置領域、例えば、心筋梗塞後領域中に生体スキャフォールドを形成することがきるようでなければならない。２本シリンジ４００は、本発明において説明する調合物と最低の反応性であるか或いは完全に非反応性である任意の金属またはプラスチックから構築し得る。ある実施態様においては、２本シリンジ４００は、遠位端部４６５に接続させた予備混合用チャンバーを含む。
ある種の用途においては、第１バレル４１０は、変性２成分ゲル化系の第１混合物を含み得；第２バレル４２０は、前記で説明した実施態様のいずれかに従う変性２成分ゲル化系の第２混合物を含み得る。得られるゲルの治療量は、約25μL〜約200μL、好ましくは約50μLである。２本シリンジ４００は、例えば、開胸手術処置中に使用し得る。
【００３０】
図３A〜３Bは、本発明の組成物を伝達するのに使用することのできる２本針注入装置の１つの実施態様を例示している。伝達アッセンブリ５００は、伝達管腔、ガイドワイヤー管腔および/または他の管腔をハウジングし得る管腔５１０を含む。管腔５１０は、この例においては、伝達アッセンブリ５００の遠位部分５０５と近接端部５１５間で延びている。
１つの実施態様においては、伝達アッセンブリ５００は、伝達管腔５３０内に可動的に配置した第１ニードル５２０を含む。伝達管腔５３０は、例えば、適切な材料(例えば、ポリアミド、ポリオレフィン、ポリウレタン等)のポリマーチューブである。第１ニードル５２０は、例えば、伝達アッセンブリの長さを延ばしているステンレススチールハイポチューブである。第１ニードル５２０は、例えば、0.08インチ(0.20センチメートル)の内径を有する管腔である。伸縮自在のニードルカテーテルの１つの例においては、第１ニードル５２０は、遠位部分５０５から近接部分５１５までで約40インチ(約1.6メートル)程度のニードル長を有する。また、管腔５１０は、この例においては、カテーテル長(遠位部分５０５から近接部分５１５まで)に沿って共直線的に延びている補助管腔５４０も含む。補助管腔５４０は、例えば、適切な材料(例えば、ポリアミド、ポリオレフィン、ポリウレタン等)のポリマーチューブである。遠位部分５０５において、補助管腔５４０は、第２ニードル５５０の伝達端部で終端しており、ニードル５２０の伝達端部と共直線的に整列させている。補助管腔５４０は、第２ニードル５５０の伝達端部に、紫外線硬化性接着剤のような放射線硬化性接着剤によって終端させ得る。第２ニードル５５０は、例えば、主ニードル５２０の端部に、例えば、ハンダ(接合部５５５として示している)により共直線的に接合させているステンレススチールハイポチューブである。第２ニードル５５０は、約0.08インチ(0.20センチメートル)程度の長さを有する。図３Bは、伝達アッセンブリ５００の線A〜A'での断面正面図を示している。図３Bは、共直線配列における主ニードル５２０と第２ニードル５５０を示している。
【００３１】
図３Aに関しては、近接端部５１５において、補助管腔５４０は、補助サイドアーム４６０に終端している。補助サイドアーム５６０は、主ニードル５２０と共直線的に延びている部分を含む。補助サイドアーム５６０は、例えば、主ニードル５２０にハンダ付けし得る(接合部５６５として示している)ステンレススチールハイポチューブ材料である。補助サイドアーム５６０は、１つの例においては、約1.2インチ(3センチメートル)程度の共直線長さを有する。
主ニードル５２０の近接端部は、物質伝達装置に適合させるためのアダプター570を含む。アダプター５７０は、例えば、成形した雌ルアーハウジングである。同様に、補助サイドアーム５６０の近接端部は、物質伝達装置に適合させるためのアダプター５８０(例えば、雌ルアーハウジング)を含む。
図３A〜３Bに関連して上述した設計構造は、本発明の変性２成分ゲル組成物を導入するのに適している。例えば、ゲルは、変性２成分ゲル化系の第１混合物と変性２成分ゲル化系の第２混合物との組合せ(混合、接触等)によって形成させ得る。典型的には、第１混合物を、1立方センチメートルシリンジにより、アダプター５７０において主ニードル５２０から導入する。同時に或いは前後まもなく、第２混合物を、1立方センチメートルシリンジにより、アダプター５８０において導入し得る。第１および第２成分が伝達アッセンブリ５００の出口(梗塞領域)において混ざったとき、各材料は、組合わさって(混合、接触して)、生体内分解性ゲルを形成する。
【００３２】
図４A〜４Cは、本発明の２成分ゲル組成物を伝達するのに使用することのできる２本針注入装置の別の実施態様を例示している。一般に、カテーテルアッセンブリ６００は、変性２成分ゲル組成物のような物質を血管(生理的管腔)または組織の所望領域にまたは所望領域を通して伝達して心筋梗塞領域を処置する装置を提供する。カテーテルアッセンブリ６００は、“Directional Needle Injection Drug Delivery Device”と題した共同所有の米国特許出願第6,554,801号に記載されているカテーテルアッセンブリ６００と同様である；該出願は、参考として本明細書に合体させる。
１つの実施態様においては、カテーテルアッセンブリ６００は、近接部分６２０と遠位部分６１０を有する細長のカテーテル本体６５０によって形成されている。ガイドワイヤーカニューレ６７０がカテーテル本体内に(近接部分６１０から遠位部分６２０まで)形成されており、カテーテルアッセンブリ６００に供給し且つガイドワイヤー６８０上で操作するのを可能にしている。バルーン６３０が、カテーテルアッセンブリ６００の遠位部分６１０に組込まれており、カテーテルアッセンブリ６００の膨張カニューレ６６０と流体連通している。
【００３３】
バルーン６３０は、折畳んだ形状から所望の制御された膨張形状に拡張するために選択的に膨張性であるバルーン壁または膜６３５から形成し得る。バルーン６３０は、流体を膨張ポート６６５(近接端部６２０に位置した)からの所定の圧力率で膨張カニューレ６６０に供給するによって選択的に拡張(膨張)させ得る。バルーン壁６３５は、膨張後、折畳み形状または収縮形状に戻すために選択的に収縮可能である。バルーン６３０は、液体を膨張カニューレ６６０に導入することによって拡張(膨張)させ得る。また、治療および/または診断剤を含有する液体を使用してバルーン６３０を膨張させてもよい。１つの実施態様においては、バルーン６３０は、そのような治療および/または診断液体に対して透過性である材料から製造し得る。バルーン６３０を膨張させるためには、流体を、膨張カニューレ６６０中に、所定の圧力、例えば、約101.3〜2,026.5kPa (約1〜20気圧)で供給し得る。詳細な圧力は、バルーン壁６３５の厚さ、バルーン壁６３５を製造する材料、使用する物質のタイプおよび所望する流量のような種々の要因に依存する。
【００３４】
また、カテーテルアッセンブリ６００は、物質を心筋梗塞領域に注入するための少なくとも２つの物質伝達アッセンブリ６０５aおよび６０５b(図示していない；図４B〜４C参照)も含む。１つの実施態様においては、物質伝達アッセンブリ６０５aは、中空伝達管腔６２５a内に可動的に配置したニードル６１５aを含む。伝達アッセンブリ６０５bは、中空伝達管腔６２５b内に可動的に配置したニードル６１５ｂを含む(図示していない；図６B〜６C参照)。伝達管腔６２５aおよび伝達管腔６２５bは、各々、遠位部分６１０と近接部分６２０間を延びている。伝達管腔６２５aおよび伝達管腔６２５bは、ポリアミド、ポリオレフィン、ポリウレタン等のポリマーおよびコポリマーのような任意の適当な材料から製造し得る。伝達管腔６２５aまたは伝達管腔６２５bの近接端部へのニードル６１５aまたは６１５bの挿入方法は、それぞれ、(近接端部６２０に位置した)ハブ６３５によって提供される。伝達管腔６２５aおよび伝達管腔６２５bを使用して、変性２成分ゲル組成物の第１混合物と第２混合物を心筋梗塞後領域に伝達することができる。
図４Bは、図４Aの線A〜A'(遠位部分６１０)でのカテーテルアッセンブリ６００の断面を示す。図４Cは、図４Aの線B〜B'でのカテーテルアッセンブリ６００の断面を示す。ある実施態様においては、伝達アッセンブリ６０５aおよび６０５bは、互いに近接している。伝達アッセンブリ６０５aおよび６０５bの近接は、心筋梗塞後領域のような処置部位へ伝達したときに、変性２成分ゲル化系の各混合物を早急にゲル化させるのを可能にする。
【００３５】
上記の詳細な説明から、当業者の範囲に属する多くの本発明の変更、改作および修正が存在することは明白である。本発明の範囲は、本明細書において開示する種々の種および実施態様からの要素のあらゆる組合せ、並びに本発明の下位アッセンブリ、アッセンブリおよび方法を包含する。しかしながら、本発明の精神を逸脱しないそのような変形は、全て本発明の範囲内とみなすものとする。
【図１Ａ−１Ｂ】
2010510212.tif 000004
【図２】
2010510212.tif 000005
【図３Ａ】
2010510212.tif 000006
【図３Ｂ】
2010510212.tif 000007
【図４Ａ】
2010510212.tif 000008
【図４Ｂ】
2010510212.tif 000009
【図４Ｃ】
2010510212.tif 000010
【国際調査報告】
2010510212.tif 000011
2010510212.tif 000012
2010510212.tif 000013
2010510212.tif 000014